【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
エポキシ基を有するエチレン性不飽和単量体（ａ１）と、ブロックされたカルボキシル基を有するエチレン性不飽和単量体（ａ２）と、その他の共重合可能なエチレン性不飽和単量体（ａ３）とを、エポキシ基を有するエチレン性不飽和単量体（ａ１）が４５〜７５重量％で、ブロックされたカルボキシル基を有するエチレン性不飽和単量体（ａ２）が１０〜４０重量％で、かつ、その他の共重合可能なエチレン性不飽和単量体（ａ３）が５〜４５重量％〔ただし、（ａ１）と（ａ２）と（ａ３）の合計を１００重量％とする。〕となる割合で用いて重合させてなる共重合体（Ａ）を含有してなり、しかもエポキシ基を有するエチレン性不飽和単量体（ａ１）中における脂環式エポキシ基を有するエチレン性不飽和単量体（ａ１２）の含有率が５〜６０モル％であることを特徴とする、熱硬化性樹脂組成物。
【請求項２】
エポキシ基を有するエチレン性不飽和単量体（ａ１）中における脂環式エポキシ基を有するエチレン性不飽和単量体（ａ１２）の含有率が、１０〜４０モル％である、請求項１記載の熱硬化性樹脂組成物。
【請求項３】
共重合体（Ａ）が、エポキシ基を有するエチレン性不飽和単量体（ａ１）と、ブロックされたカルボキシル基を有するエチレン性不飽和単量体（ａ２）と、その他の共重合可能なエチレン性不飽和単量体（ａ３）とを、エポキシ基を有するエチレン性不飽和単量体（ａ１）が４５〜６０重量％と、カルボキシシラン基を有するエチレン性不飽和単量体が２０〜３５重量％と、その他の共重合可能なエチレン性不飽和単量体（ａ３）が５〜３５重量％となる比率で用いて重合させてなる共重合体である、請求項１記載の熱硬化性樹脂組成物。
【請求項４】
ブロックされたカルボキシル基を有するエチレン性不飽和単量体（ａ２）がカルボキシシラン基を有するエチレン性不飽和単量体である、請求項３記載の熱硬化性樹脂組成物。
【請求項５】
エポキシ基を有するエチレン性不飽和単量体（ａ１）中における脂環式エポキシ基を有するエチレン性不飽和単量体（ａ１２）の含有率が、１０〜４０モル％である、請求項３または４記載の熱硬化性樹脂組成物。
【請求項６】
共重合体（Ａ）を有機溶剤に溶解してなるものである、請求項１〜５のいずれか１項記載の熱硬化性樹脂組成物。
【請求項７】
カップリング剤を含有するものである、請求項６記載の熱硬化性樹脂組成物。
【請求項８】
請求項１〜７のいずれか１項記載の熱硬化性樹脂組成物からなることを特徴とする、光ディバイス用保護膜材料。
【請求項９】
更に、レベリング剤と酸化防止剤とを含有する、請求項８記載の光ディバイス用保護膜材料。
【請求項１０】
請求項１〜７のいずれか１項記載の熱硬化性樹脂組成物を硬化させてなることを特徴とする、樹脂硬化物。
【請求項１１】
請求項９に記載の光ディバイス用保護膜材料からなる硬化膜を表面保護膜として有することを特徴とする、カラーフィルター。
【手続補正２】
【補正対象書類名】明細書
【補正対象項目名】０００６
【補正方法】変更
【補正の内容】
【０００６】
【課題を解決するための手段】
本発明者らは、上記課題を解決するために鋭意検討した結果、エポキシ基を有するエチレン性不飽和単量体（ａ１）と、ブロックされたカルボキシル基を有するエチレン性不飽和単量体（ａ２）と、その他の共重合可能なエチレン性不飽和単量体（ａ３）とを、（ａ１）が４５〜７５重量％で、（ａ２）が１０〜４０重量％で、かつ、（ａ３）が５〜４５重量％〔ただし、（ａ１）と（ａ２）と（ａ３）の合計を１００重量％とする。〕となる割合で用いて重合させてなる共重合体（Ａ）を含有してなり、しかもエポキシ基を有するエチレン性不飽和単量体（ａ１）中における脂環式エポキシ基を有するエチレン性不飽和単量体（ａ１２）の含有率が５〜６０モル％である熱硬化性樹脂組成物、この熱硬化性樹脂組成物からなる光ディバイス用保護膜材料、更にこれらを用いてなる樹脂硬化物およびカラーフィルターは、前記課題を解決できることを見いだし、本発明を完成するに至った。
【手続補正３】
【補正対象書類名】明細書
【補正対象項目名】０００７
【補正方法】変更
【補正の内容】
【０００７】
即ち、本発明は、エポキシ基を有するエチレン性不飽和単量体（ａ１）と、ブロックされたカルボキシル基を有するエチレン性不飽和単量体（ａ２）と、その他の共重合可能なエチレン性不飽和単量体（ａ３）とを、エポキシ基を有するエチレン性不飽和単量体（ａ１）が４５〜７５重量％で、ブロックされたカルボキシル基を有するエチレン性不飽和単量体（ａ２）が１０〜４０重量％で、かつ、その他の共重合可能なエチレン性不飽和単量体（ａ３）が５〜４５重量％〔ただし、（ａ１）と（ａ２）と（ａ３）の合計を１００重量％とする。〕となる割合で用いて重合させてなる共重合体（Ａ）を含有してなり、しかもエポキシ基を有するエチレン性不飽和単量体（ａ１）中における脂環式エポキシ基を有するエチレン性不飽和単量体（ａ１２）の含有率が５〜６０モル％であることを特徴とする、熱硬化性樹脂組成物を提供するものである。
【手続補正４】
【補正対象書類名】明細書
【補正対象項目名】００１４
【補正方法】変更
【補正の内容】
【００１４】
本発明で用いる共重合体（Ａ）を重合する際、単量体組成中に含有させるエポキシ基を有するエチレン性不飽和単量体（ａ１）としては、脂環式エポキシ基を有するエチレン性不飽和単量体（ａ１２）を含有率が５〜６０モル％となる範囲で含有させることが必須である。
【手続補正５】
【補正対象書類名】明細書
【補正対象項目名】００１５
【補正方法】変更
【補正の内容】
【００１５】
光ディバイス用保護膜材料において、保護膜上にインジウムとスズの酸化物（ＩＴＯ）に代表される透明電極を形成する場合がある。特に高温・高真空下でのスパッタリング法を用いる場合は、この環境でも保護膜としての性能を損なわない、耐スパッタリング性が必要となる。本発明で用いる共重合体（Ａ）を重合する際、エポキシ基を有するエチレン性不飽和単量体（ａ１）として、前記脂環式エポキシ基を有するエチレン性不飽和単量体（ａ１２）を含有率が５〜６０モル％となる範囲で用いるため、耐スパッタリング性に優れる硬化塗膜が得られる。なかでも、耐スパッタリング性に優れる硬化塗膜が耐熱性の低下なしに得られることから、エポキシ基を有するエチレン性不飽和単量体（ａ１）中に、脂環式エポキシ基を有するエチレン性不飽和単量体（ａ１２）を含有率が１０〜４０モル％となる範囲で含有させたものが特に好ましい。また、これらのように、エポキシ基を有するエチレン性不飽和単量体（ａ１）の一部として前記脂環式エポキシ基を有するエチレン性不飽和単量体（ａ１２）を用いる場合、その他のエポキシ基を有するエチレン性不飽和単量体として、前記一般式（１）で表される化合物（ａ１１）を併用することが好ましい。
【手続補正６】
【補正対象書類名】明細書
【補正対象項目名】００５５
【補正方法】変更
【補正の内容】
【００５５】
実施例１〜４および比較例１〜３
第１表と第２表に示す配合処方で配合したモノマーおよび重合開始剤の混合物を、６０℃に加熱されたプロピレングリコールモノメチルエーテルアセテート（以後、ＰＧＭＡｃと略記する。）１０５部中へ２時間かけて滴下し、さらに同温度で６時間反応を継続した結果、同表に示される数平均分子量を有する共重合体溶液（樹脂固形分濃度５０％）を得た。
【手続補正７】
【補正対象書類名】明細書
【補正対象項目名】００５７
【補正方法】変更
【補正の内容】
【００５７】
【表１】
2003160711.tif 000001
【手続補正８】
【補正対象書類名】明細書
【補正対象項目名】００５８
【補正方法】変更
【補正の内容】
【００５８】
【表２】
2003160711.tif 000002
【手続補正９】
【補正対象書類名】明細書
【補正対象項目名】００６６
【補正方法】変更
【補正の内容】
【００６６】
【表３】
2003160711.tif 000003
【手続補正１０】
【補正対象書類名】明細書
【補正対象項目名】００６７
【補正方法】変更
【補正の内容】
【００６７】
実施例５
１０ｃｍ×１０ｃｍのガラス板の代わりに、３０ｃｍ×４０ｃｍの表面保護膜のないカラーフィルターを用いた以外は実施例１〜４と同様にして、光ディバイス用保護膜材料からなる厚さ２μｍの保護膜を有するカラーフィルターを得、更に、実施例１〜４と同様の評価試験を行ったところ、実施例１〜４と同様の結果が得られた。